(57)【要約】【課題】Ｅｕにより賦活されたＣａ固溶アルファサイアロン蛍光体を備える発光デバイスの輝度を向上させる。【解決手段】変曲点が発光ピーク波長をモニタ波長として測定した励起スペクトルの青色波長域内にあるアルファサイアロン蛍光体７と、発光ピーク波長が上記の変曲点を中心とした±３ｎｍの範囲内にある青色発光ダイオード素子５とを設ける。【選択図】図１
2006080499.tif 000002
【特許請求の範囲】
【請求項１】
青色発光ダイオード素子と、
２価のユーロピウムイオンにより賦活されたカルシウム固溶サイアロン蛍光体と
を備え、
前記カルシウム固溶サイアロン蛍光体の励起スペクトルの変曲点は、発光ピーク波長をモニタ波長として測定した励起スペクトルの青色波長域内にあり、
前記発光ダイオード素子の発光ピーク波長は、前記変曲点を中心とした±３ｎｍの範囲内にある
ことを特徴する発光デバイス。
【請求項２】
前記変曲点は、４ｆ７（８Ｓ７／２）基底状態から４ｆ６（７Ｆ３）５ｄ励起状態への遷移に対応する励起波長であることを特徴とする請求項１に記載の発光デバイス。
【請求項３】
前記変曲点は、４４９ｎｍ乃至４５０ｎｍであることを特徴とする請求項２に記載の発光デバイス。
【請求項４】
前記カルシウム固溶サイアロン蛍光体の組成は、一般式ＣａｘＳｉ１２−（ｍ＋ｎ）Ａｌ（ｍ＋ｎ）ＯｎＮ１６−ｎ：Ｅｕ２＋ｙで表され、０．６≦ｘ≦１．０且つ０．０５≦ｙ≦０．１０であり、
前記発光ダイオード素子の発光ピーク波長は、４５０±３ｎｍの範囲内にある
ことを特徴とする請求項１に記載の発光デバイス。
【発明の詳細な説明】
【技術分野】
【０００１】
本発明は、青色発光ダイオード素子と、これから発せられた青色光を吸収し、黄色の蛍光を発する蛍光体とを備える発光デバイスに関する。
【背景技術】
【０００２】
従来、青色光等の短波長の光を発する発光ダイオード素子と、この発光ダイオード素子から発せられた光の一部または全部を吸収することにより励起され、より長波長の黄色等の蛍光を発する蛍光物質とを用いた白色発光ダイオード（発光デバイス）が知られている。
【０００３】
このような白色発光ダイオードの一例としては、化合物半導体青色発光ダイオード素子と、これから発せられた青色光を吸収し、青色の補色である黄色の蛍光を発するセリウムで付活されたイットリウム・アルミニウム・ガーネット（Yttrium Aluminum Garnet：ＹＡＧ）系蛍光体とからなるものが挙げられる（例えば、特許文献１を参照のこと）。
【０００４】
図７は、上記のような蛍光体のひとつであるＣｅ（セリウム）により賦活されたＹＡＧ系蛍光体の励起スペクトルと発光スペクトルを示す図である。
【０００５】
図右側の発光スペクトルは、一般的に使用される青色発光ダイオード素子の発光波長である４６０ｎｍを励起波長として測定されたものである。
【０００６】
また、図左側の励起スペクトルの発光モニタ波長は、上記の発光スペクトルの発光ピーク波長５６３ｎｍである。
【０００７】
また、このＣｅにより賦活されたＹＡＧ系蛍光体の代えてアルファサイアロン蛍光体を用いることによっても白色発光ダイオードを実現できる。
【０００８】
このような白色発光ダイオードに用いられるアルファサイアロン蛍光体の一例としては、Ｅｕにより賦活されたＣａ（カルシウム）固溶アルファサイアロン蛍光体が挙げられる（例えば、特許文献２を参照のこと）。                      
【特許文献１】特許第２９２７２７９号公報
【特許文献２】特開２００２−３６３５５４号公報
【非特許文献１】Xiao Zhang and Xingren Liu, J. Electrochem. Soc., Vol. 139, No. 2, February 1992, pp. 622-625.
【発明の開示】
【発明が解決しようとする課題】
【０００９】
しかしながら、上記のアルファサイアロン蛍光体を用いた発光デバイスには以下に示す解決すべき課題が存在する。
【００１０】
図８は、励起波長を４５０ｎｍにした場合と４６０ｎｍにした場合のＥｕにより賦活されたＣａ固溶アルファサイアロン蛍光体の発光スペクトルを示す図であるが、図示するとおり、４５０ｎｍの方が発光強度が強く、４６０ｎｍの方が発光強度が弱い。
【００１１】
つまり、このサイアロン蛍光体においては、一般的に使用される青色発光ダイオード素子の発光波長である４６０ｎｍは、励起波長として最適ではなく、再検討が必要である。
【課題を解決するための手段】
【００１２】
本発明の第１の態様は、青色発光ダイオード素子と、２価のユーロピウムイオンにより賦活されたカルシウム固溶サイアロン蛍光体とを備え、カルシウム固溶サイアロン蛍光体の励起スペクトルの変曲点が、発光ピーク波長をモニタ波長として測定した励起スペクトルの青色波長域内にあり、発光ダイオード素子の発光ピーク波長が、変曲点を中心とした±３ｎｍの範囲内にある発光デバイスを提供する。  
本発明の第２の態様は、第１の態様において、上記の変曲点が、４ｆ７（８Ｓ７／２）基底状態から４ｆ６（７Ｆ３）５ｄ励起状態への遷移に対応する励起波長に現れる発光デバイスを提供する。  
本発明の第３の態様は、第２の態様において、上記の変曲点が、４４９ｎｍ乃至４５０ｎｍである発光デバイスを提供する。  
本発明の第４の態様は、第１の態様において、カルシウム固溶サイアロン蛍光体の組成が、一般式ＣａｘＳｉ１２−（ｍ＋ｎ）Ａｌ（ｍ＋ｎ）ＯｎＮ１６−ｎ：Ｅｕ２＋ｙで表され、０．６≦ｘ≦１．０且つ０．０５≦ｙ≦０．１０であり、発光ダイオード素子の発光ピーク波長が、４５０±３ｎｍの範囲内にある発光デバイスを提供する。  
【発明の効果】
【００１３】
本発明によれば、Ｅｕにより賦活されたＣａ固溶アルファサイアロン蛍光体を備える発光デバイスの輝度を向上させることができる。
【発明を実施するための最良の形態】
【００１４】
＜本発明におけるＣａ固溶アルファサイアロン蛍光体について＞
本発明は、輝度が向上された発光デバイスに関するが、これは本発明のＣａ固溶アルファサイアロン蛍光体により実現されている。したがって、発光デバイスについての説明を行う前に本発明のＣａ固溶アルファサイアロン蛍光体について説明する。
【００１５】
上記の課題を解決する手段としては、まず、励起スペクトルを測定し、そのピーク波長あるいはその近傍の十分励起強度の強い波長を励起波長として選択することが挙げられる。
【００１６】
一方、蛍光体の励起スペクトルの形状のみから単純に励起波長を決定できるとは限らず、例えば、励起波長が短いと封止に用いる樹脂の劣化が激しくなるという問題がある。
【００１７】
したがって、様々な要因も考慮し、適切な励起波長を決定する必要がある。
【００１８】
ところが、今回の発明者らの研究活動の結果、Ｅｕにより賦活されたＣａ固溶アルファサイアロン蛍光体の励起スペクトルが通常当業者が予測し得る範囲にはないという大変珍しい特徴を発見するに至った。
【００１９】
図５は、今回の実験に用いた８試料のうちの６試料の励起スペクトルを示す図である。
【００２０】
これらの６試料の全てに共通する特徴として、波長４５０ｎｍに変曲点が見られる。
【００２１】
この変曲点から長波長側では、励起強度は急激に低下している。一方、この変曲点より短波長側の励起スペクトル形状には共通性が見られない。試料Ａ１及びＡ２では、変曲点の４５０ｎｍが励起ピーク波長となっており、短波長となるに従い励起強度は低下している。他方、試料Ｂ１は非常に広範囲においてフラットな励起スペクトルを有し、試料Ｂ２、Ｂ３及びＢ４にいたっては、４００〜４１０ｎｍ前後の波長の方が励起強度が強いという逆転した結果となっている。
【００２２】
以下、上記の各試料について説明する。  
試料Ａ１とＡ２は、後述する焼結工程まで同一工程・同一ロットであり、後処理において粒径により分級した点のみが異なる。
【００２３】
本発明における２価のユーロピウム（Ｅｕ）で付活されたカルシウム（Ｃａ）固溶アルファサイアロン蛍光体は、一般式ＣａｘＳｉ１２−（ｍ＋ｎ）Ａｌ（ｍ＋ｎ）ＯｎＮ１６−ｎ：Ｅｕ２＋ｙで表され、ｘ＝０．７５、ｍ＝１．７４９９、ｎ＝０．８７４９５、ｙ＝０．０８３３とした。
【００２４】
出発原料としては、アルファ窒化珪素（αＳｉ３Ｎ４）、窒化アルミニウム（ＡｌＮ）、炭酸カルシウム（ＣａＣＯ３）、酸化ユーロピウム（Ｅｕ２Ｏ３）を用い、これらを秤量・混合した。
【００２５】
焼結は粉末のまま実施し、乾燥した粉末の状態で乳鉢を用いて十分にほぐし、ＪＩＳ  Ｚ  ８８０１に準拠した公称目開き１２５μｍのステンレス製の試験用網ふるいにかけ、全てを粒径１２５μｍ以下の粉末の状態にした。
【００２６】
また、この焼結には、ガス加圧焼結装置を用い、試料を窒化ホウ素の蓋付き容器に収め、これをガス加圧焼結装置内に収容し、窒素雰囲気において、０．５ＭＰａでガス加圧焼結を実施した。この際の焼結温度は１７００℃とし、焼結温度での保持時間は２４時間とした。
【００２７】
焼結後、装置から取り出した段階では一つの塊のようになっているものを乳鉢上でわずかな力を加え、粉末状にくずした。
【００２８】
次に、ＪＩＳ  Ｚ  ８８０１に準拠した公称目開き６３μｍのステンレス製の試験用網ふるいを用いて粒径６３μｍ以下の粒子のみを分級選別した。これをさらに公称目開き４５μｍのもので分級選別し、大きい方を試料Ａ１、小さい方を試料Ａ２とした。
【００２９】
また試料Ｂ１〜Ｂ４も焼結工程まで同一工程・同一ロットであり、後処理のみが異なる。組成は試料Ａ１及びＡ２と同様にｘ＝０．７５，ｍ＝１．７４９９，ｎ＝０．８７４９５，ｙ＝０．０８３３とした。
【００３０】
出発原料としては、アルファ窒化珪素（αＳｉ３Ｎ４）、窒化アルミニウム（ＡｌＮ）、炭酸カルシウム（ＣａＣＯ３）、酸化ユーロピウム（Ｅｕ２Ｏ３）を用い、これらを秤量・混合した。
【００３１】
焼結は粉末のまま実施し、乾燥した粉末の状態で乳鉢を用いて十分にほぐし、ＪＩＳ  Ｚ  ８８０１に準拠した公称目開き６３μｍのステンレス製の試験用網ふるいにかけて全て粒径６３μｍ以下の粉末の状態にした。
【００３２】
また、この焼結には、ガス加圧焼結装置を用い、試料を窒化ホウ素の蓋付き容器に収めて、これをガス加圧焼結装置内に収容し、窒素雰囲気において、１．０ＭＰａでガス加圧焼結を実施した。この際の焼結温度は１７００℃とし、焼結温度での保持時間は８時間とした。
【００３３】
焼結後、装置から取り出した段階では一つの塊のようになっているものを乳鉢上でわずかな力を加え、粉末状にくずした。これが試料Ｂ１である。
【００３４】
次に、ＪＩＳ  Ｚ  ８８０１に準拠した公称目開き１２５μｍのステンレス製の試験用網ふるいで粒径１２５μｍ以下の粒子のみを分級選別し、遊星ボールミルを用いて粉砕した。これにあたっては、窒化珪素製の容器と、カルシウム固溶アルファサイアロン製の粉砕メディアと、特級エタノールとを用いた。
【００３５】
なお、粉砕時間が１時間のものが試料Ｂ２、６時間のものが試料Ｂ３、１２時間のものが試料Ｂ４である。
【００３６】
図６は、今回の実験に用いた８試料のうちの残りの２試料、つまり試料Ｃ及びＤの励起スペクトルを示す図である。
【００３７】
試料Ｃは、組成をｘ＝０．８７５、ｍ＝１．９９９９、ｎ＝０．９９９９５、ｙ＝０．０８３３としたことを除けば、試料Ａ２と同様のものである。
【００３８】
試料Ｄは、ｘ＝０．８７５、ｍ＝１．９６、ｎ＝０．９８、ｙ＝０．０７としたことを除けば、試料Ａ２と同様のものである。
【００３９】
図示するように、試料Ｃ及びＤでは、明らかなピークが観察され、この結果は、この波長の青色発光ダイオードを用いることにより蛍光体を励起させることが望ましいということを明示している。なお、この試料Ｃ及びＤの励起ピーク波長は４４９〜４５０ｎｍである。
【００４０】
なお、上記の発光スペクトル及び励起スペクトルの測定にあたっては、ローダミンＢ法及び標準光源を用いて校正した分光蛍光光度計を用いた。特に波長校正においては、キセノン光源の４５０．１ｎｍの輝線を基準にその±２．０ｎｍ以内に校正しており、さら実測値のずれは１ｎｍ以内であった。
【００４１】
以上のことから、２価のＥｕにより賦活されたＣａ固溶アルファサイアロン蛍光体においては、その焼結後の後処理及び粒径による分級によって、励起ピーク波長が４００〜４５０ｎｍという広範囲にわたって変化する場合があることが判明した。
【００４２】
したがって、励起ピーク波長にあわせた青色発光ダイオードを用いるという当業者にとって一般的な判断は通用しないといえる。
【００４３】
ここで発明者らは、４５０ｎｍにある変曲点に着目した。励起スペクトルがこのような変曲点を持つということ自体が発明者らの研究により解明された新真実であり、この変曲点より短波長側では励起強度は比較的強く、この変曲点より長波長側では急激に低下する。
【００４４】
この点から、励起スペクトルのみから見れば、４００〜４５０ｎｍの範囲で励起することで高い効率を確保できると考えられる。
【００４５】
一方、波長が短くなると、視感度が落ちることや発光デバイスの封止樹脂の劣化が顕著となるなどの問題が生じる。
【００４６】
また、本発明が念頭においている発光デバイスは、青色発光ダイオード素子から発せられた青色光と、これを吸収したＣａ固溶アルファサイアロン蛍光体により発せられた黄色の蛍光とが混色することにより白色を発するため、発光ピーク波長が短波長側にある発光ダイオード素子を用いることにより発光色が青色から紫色に近づくことは望ましくない
さらに、現在、発光ピーク波長が４５０ｎｍ、４６０ｎｍあるいは４７０ｎｍである青色発光ダイオード素子の入手が容易であることも考慮する必要がある。
【００４７】
これらの様々な要因を考慮すると、励起波長は４５０ｎｍが適切であると判断できる。
【００４８】
また、試料Ａ１〜Ａ２、試料Ｂ１〜Ｂ４のいずれの場合においても、この重要な変曲点は波長４５０ｎｍあるいはこの付近に存在し、励起スペクトル形状が大きく変化した場合であっても波長シフトを起していない。
【００４９】
以上の点ならびにさらなる実験結果から、０．６≦ｘ≦１．０且つ０．０５≦ｙ≦０．１０であるＣａ固溶アルファサイアロン蛍光体と、発光ピーク波長がＣａ固溶アルファサイアロン蛍光体の変曲点を中心とした±３ｎｍの範囲内、つまり４５０±３ｎｍにある青色発光ダイオード素子とを用いることにより輝度が向上された発光デバイスを実現できることが判明した。
【００５０】
なお、青色発光ダイオード素子の発光ピーク波長に±３ｎｍの幅をもたせているのは、この発光ダイオード素子の製造時等において生ずる発光ピーク波長のばらつきを考慮してのことである。
【００５１】
次に、上記の非特許文献１(Xiao Zhang and Xingren Liu, “Luminescence Properties and Energy Transfer of Eu2+ Doped Ca8Mg(SiO4)4Cl2 Phosphors,”J. Electrochem. Soc., Vol. 139, No. 2, February 1992, pp. 622-625.)のFig.3及びTable I並びにその説明を参照しながら、変曲点が４４９ｎｍ乃至４５０ｎｍにあらわれる理由について考察する。この文献におけるＥｕ２＋で付活したCa8Mg(SiO4)4Cl2蛍光体では、４ｆ７（８Ｓ７／２）の基底状態から４ｆ６５ｄの励起状態へのパリティ許容遷移により励起される。５０７ｎｍの発光に対する励起スペクトルをみると、結晶場の分裂による４ｆ６５ｄのｅｇとｔ２ｇとの２つの励起状態に対応した２つの励起波長帯があり、このうちエネルギーレベルの低い（長波長側の）方にはさらに７つの小さなピークが観測されている。これらのピークは、４ｆ６の状態により、７Ｆ０，７Ｆ１，７Ｆ２，７Ｆ３，７Ｆ４，７Ｆ５，７Ｆ６の７つの準位に分裂していることに対応するものである。Table Iによれば、４ｆ７（８Ｓ７／２）から４ｆ６（７Ｆ３）５ｄへの遷移に対応する励起波長は４４９ｎｍになると考えられ、また４４８ｎｍにピークが観測されたことが開示されている。
【００５２】
本発明のアルファサイアロン蛍光体の励起スペクトルも同様にして理解できると考えらられる。４００ｎｍ〜４５０ｎｍの励起帯域は２つの励起波長帯のうちのエネルギーレベルの低い（長波長側の）方に対応しており、また４５０ｎｍ前後の領域に複数の小さなピークが観測されている。よって、アルファサイアロン蛍光体の励起スペクトルの４４９ｎｍ乃至４５０ｎｍに観測される変曲点は、４ｆ７（８Ｓ７／２）から４ｆ６（７Ｆ３）５ｄへの遷移に対応すると考えられるので、Ｅｕ２＋で付活していることに由来する本質的なものである。
【００５３】
＜実施例＞
次に、本発明の実施例について説明するが、これらの実施例は、あくまでも本発明の説明のためのものであり、本発明の範囲を制限するものではない。したがって、当業者であれば、これらの各要素又は全要素を含んだ各種の実施例を採用することが可能であるが、これらの実施例も本発明の範囲に含まれる。
【００５４】
また、以下の実施例を説明するための全図において、同一の要素には同一の符号を付与し、これに関する反復説明は省略する。
【００５５】
（実施例１）
図１は、本発明の第１の実施例（実施例１）に係る砲弾型白色発光ダイオードランプ（発光デバイス）１の斜視図であり、図２は、この砲弾型白色発光ダイオードランプ１の断面図である。
【００５６】
砲弾型白色発光ダイオードランプ１は、上部がレンズ状の球面となっている略円筒形状、換言すれば砲弾と類似した形状を有し、リードワイヤ２及び３と、青色の光を発する発光ピーク波長が４５０ｎｍの青色発光ダイオード素子５と、ボンディングワイヤ６と、上記の試料Ａ２と同様のＣａ固溶アルファサイアロン蛍光体（以下、適宜“アルファサイアロン蛍光体”と呼称する）７と、樹脂８及び９とからなり、リードワイヤ２及び３の下部は露出している。
【００５７】
リードワイヤ２の上端部には、凹部４が設けられ、この凹部４に青色発光ダイオード素子５が載置され、その下部に設けられた電極（図示せず）と凹部４の底面とが導電性ペーストにより電気的に接続され、その上部に設けられた電極（図示せず）とリードワイヤ３とがボンディングワイヤ６により電気的に接続されている。
【００５８】
また、凹部４を含む青色発光ダイオード素子５の近傍は樹脂８により封止され、この樹脂８中には３５wt％（重量パーセント）量のアルファサイアロン蛍光体７が分散されている。
【００５９】
また、上記のリードワイヤ２及び３、青色発光ダイオード素子５、ボンディングワイヤ６、樹脂８は、樹脂９により封止されている。
【００６０】
なお、樹脂８及び９はともに透明であり、同一のエポキシ樹脂である。
【００６１】
次に、上記の砲弾型白色発光ダイオードランプ１の作製手順を示す。  
第１の工程では、凹部４に青色発光ダイオード素子５を導電性ペーストを用いてダイボンディングする。
【００６２】
第２の工程では、青色発光ダイオード素子５ともう一方のリードワイヤ３とをボンディングワイヤ６によりワイヤボンディングする。
【００６３】
第３の工程では、アルファサイアロン蛍光体７を分散させた樹脂８で青色発光ダイオード素子５を被覆するように凹部４にプレデップし、樹脂８を硬化させる。
【００６４】
第４の工程では、リードワイヤ２及び３の上部、青色発光ダイオード素子５、樹脂８を樹脂９で包囲し、硬化させる。なお、この第４の工程は一般にキャスティングにより実施される。
【００６５】
また、リードワイヤ２及び３は、一体的に作製することが可能であり、この場合、これらはその下部が連結された形状を有している。このような一体的に作製されたリードワイヤを用いるにあたっては、工程４の後にリードワイヤ２及び３を連結する部分を除去し、リードワイヤ２及び３を別個の部材とする第５の工程が設けられる。
【００６６】
（実施例２）
図３は、本発明の第２の実施例（実施例２）に係るチップ型白色発光ダイオードランプ（発光デバイス）１０の斜視図であり、図４は、このチップ型白色発光ダイオードランプ１０の断面図である。
【００６７】
チップ型白色発光ダイオードランプ１０は、青色発光ダイオード素子５と、アルファサイアロン蛍光体７と、アルミナセラミックス基板１１と、リードワイヤ１２及び１３と、側面部材１５と、ボンディングワイヤ１６と、樹脂１７及び１８とからなる。
【００６８】
アルミナセラミックス基板１１は、四角形であり、可視光線の反射率が高い。
【００６９】
リードワイヤ１２及び１３は、アルミナセラミックス基板１１上に設けられ、その端部はアルミナセラミックス基板１１の外部に突出している。
【００７０】
また、リードワイヤ１２のもう一方の端部は、アルミナセラミックス基板１１の中央部に位置しており、その上に青色発光ダイオード素子５が載置され、その下部に設けられた電極（図示せず）とリードワイヤ１２とが導電性ペーストにより電気的に接続され、その上部に設けられた電極（図示せず）とリードワイヤ１３とがボンディングワイヤ１６により電気的に接続されている。
【００７１】
また、蛍光体７は、樹脂１７中に分散され、この樹脂１７は、青色発光ダイオード素子５全体を封止している。
【００７２】
また、側面部材１５には、その中央部に円形状の空間部１４が設けられており、アルミナセラミックス基板１１上に固定されている。
【００７３】
上記の空間部１４は、青色発光ダイオード素子５と、アルファサイアロン蛍光体７が分散された樹脂１７を収容するためのものであり、内壁面は傾斜している。これは、光を上方に取り出すための反射面であって、曲面形状は光の反射方向を考慮して決定される。
【００７４】
また、少なくとも反射面を構成する面は、白色または金属光沢を持った可視光線反射率が高い材料製となっている。なお、本実施例では、側面部材１５を白色のシリコーン樹脂によって作製した。
【００７５】
また、樹脂１８は、空間部１４に充填され、青色発光ダイオード素子５を封止している樹脂１７をさらに封止している。
【００７６】
なお、樹脂１７及び１８はともに透明であり、同一のエポキシ樹脂である。
【００７７】
また、このチップ型白色発光ダイオードランプの製造方法は、アルミナセラミックス基板１１にリードワイヤ１２及び１３を固定する工程を除いては、上記の砲弾型白色発光ダイオードランプ１の製造方法と略同一である。
【００７８】
上記の発光デバイスは、前述した構成により、高い輝度を発揮することが可能となる。
【図面の簡単な説明】
【００７９】
【図１】本発明の実施例１に係る砲弾型白色発光ダイオードランプの斜視図である。
【図２】図１の砲弾型白色発光ダイオードランプの断面図である。
【図３】本発明の実施例２に係るチップ型白色発光ダイオードランプの斜視図である。
【図４】図３のチップ型白色発光ダイオードランプの断面図である。
【図５】試料Ａ１、Ａ２、Ｂ１、Ｂ２、Ｂ３及びＢ４の励起スペクトルを示す図である。
【図６】試料Ｃ及びＤの励起スペクトルを示す図である。
【図７】Ｃｅにより賦活されたＹＡＧ系蛍光体の励起スペクトルと発光スペクトルを示す図である。
【図８】Ｅｕにより賦活されたＣａ固溶アルファサイアロン蛍光体の発光スペクトルを示す図である。
【符号の説明】
【００８０】
１    砲弾型白色発光ダイオードランプ
２、３、１２、１３    リードワイヤ
４    凹部
５    青色発光ダイオード素子
６、１６    ボンディングワイヤ
７    アルファサイアロン蛍光体
８、９、１７、１８    樹脂
１０    チップ型白色発光ダイオードランプ
１１    アルミナセラミックス基板
１４    空間部
１５    側面部材
【図１】
2006080499.tif 000003
【図２】
2006080499.tif 000004
【図３】
2006080499.tif 000005
【図４】
2006080499.tif 000006
【図５】
2006080499.tif 000007
【図６】
2006080499.tif 000008
【図７】
2006080499.tif 000009
【図８】
2006080499.tif 000010